(57)【要約】【課題】入浴や水浴など湯や水に入る際に着用する湯浴み着に用いられ、撥水性を有することにより、体の冷え、布帛の肌への張り付き、布帛の重量増加などを抑制できる湯浴み着用布帛および湯浴み着を提供する。【解決手段】湯浴み着用布帛であって、該布帛が撥水性布帛であることを特徴とする湯浴み着用布帛。【選択図】図１
2019056191.tif 000002
【特許請求の範囲】
【請求項１】
湯浴み着用布帛であって、該布帛が撥水性布帛であることを特徴とする湯浴み着用布帛。
【請求項２】
ＪＩＳ  Ｌ１０９２  スプレー法  により測定した撥水性が２級以上である、請求項１に記載の湯浴み着用布帛。
【請求項３】
前記撥水性布帛において、布帛に撥水加工が施されているか、および／または布帛に撥水糸が含まれている、請求項１または請求項２に記載の湯浴み着用布帛。
【請求項４】
前記撥水性布帛に、仮撚捲縮加工糸が含まれる、請求項１〜３のいずれかに記載の湯浴み着用布帛。
【請求項５】
前記仮撚捲縮加工糸において、フィラメント数が３０本以上である、請求項４に記載の湯浴み着用布帛。
【請求項６】
前記撥水性布帛が編物組織を有する、請求項１〜５のいずれかに記載の湯浴み着用布帛。
【請求項７】
前記撥水性布帛が凹凸組織構造を有する、請求項１〜６のいずれかに記載の湯浴み着用布帛。
【請求項８】
前記撥水性布帛において、目付けが１１０ｇ／ｍ２以下である、請求項１〜７のいずれかに記載の湯浴み着用布帛。
【請求項９】
請求項１〜８のいずれかに記載の湯浴み着用布帛を用いてなる湯浴み着。
【発明の詳細な説明】
【技術分野】
【０００１】
本発明は、入浴や水浴など湯や水に入る際に着用する湯浴み着に用いられ、撥水性を有することにより、体の冷え、布帛の肌への張り付き、布帛の重量増加などを抑制できる湯浴み着用布帛および湯浴み着に関する。
【背景技術】
【０００２】
近年、入浴の際に着用する湯浴み着に用いられる湯浴み着が提案されている（例えば、特許文献１参照。）
しかしながら、従来の湯浴み着では、湯から出た際に、体の冷え、布帛の肌への張り付き、布帛の重量増加などが発生するという問題があった。
【先行技術文献】
【特許文献】
【０００３】
【特許文献１】特開２０１４−１１８６３５号公報
【発明の概要】
【発明が解決しようとする課題】
【０００４】
本発明は上記の背景に鑑みなされたものであり、その目的は、入浴や水浴など湯や水に入る際に着用する湯浴み着に用いられ、撥水性を有することにより、体の冷え、布帛の肌への張り付き、布帛の重量増加などを抑制できる湯浴み着用布帛および湯浴み着を提供することにある。
【課題を解決するための手段】
【０００５】
本発明者は上記の課題を達成するため鋭意検討した結果、湯浴み着を撥水性布帛で構成することによりかかる問題が解消されることを見出し、さらに鋭意検討を重ねることにより本発明を完成するに至った。
【０００６】
かくして、本発明によれば「湯浴み着用布帛であって、該布帛が撥水性布帛であることを特徴とする湯浴み着用布帛。」が提供される。
その際、ＪＩＳ  Ｌ１０９２  スプレー法  により測定した撥水性が２級以上であることが好ましい。また、前記撥水性布帛において、布帛に撥水加工が施されているか、および／または布帛に撥水糸が含まれていることが好ましい。また、前記撥水性布帛に、仮撚捲縮加工糸が含まれることが好ましい。また、前記仮撚捲縮加工糸において、フィラメント数が３０本以上であることが好ましい。また、前記撥水性布帛が編物組織を有することが好ましい。また、前記撥水性布帛が凹凸組織構造を有することが好ましい。また、前記撥水性布帛において、目付けが１１０ｇ／ｍ２以下であることが好ましい。
また、本発明によれば、前記の湯浴み着用布帛を用いてなる湯浴み着が提供される。
【発明の効果】
【０００７】
本発明によれば、入浴や水浴など湯や水に入る際に着用する湯浴み着に用いられ、撥水性を有することにより、体の冷え、布帛の肌への張り付き、布帛の重量増加などを抑制できる湯浴み着用布帛および湯浴み着が得られる。
【図面の簡単な説明】
【０００８】
【図１】実施例１、２、３で用いた編組織図である。
【図２】実施例４で用いた編組織図である。
【図３】実施例５で用いた編組織図である。
【発明を実施するための形態】
【０００９】
以下、本発明の実施の形態について詳細に説明する。本発明は、湯浴み着用布帛であって、該布帛が撥水性布帛であることを特徴とする湯浴み着用布帛である。
【００１０】
ここで、ＪＩＳ  Ｌ１０９２  スプレー法  により測定した撥水性が２級以上（より好ましくは３級以上、特に好ましくは４級以上）であることが好ましい。特に、ＪＩＳ  Ｌ０２１７  １０３法に規定された洗濯を５０回行った後において、ＪＩＳ  Ｌ１０９２  スプレー法  により測定した撥水性が２級以上であることが好ましい。
【００１１】
撥水性布帛を構成する繊維としては、優れた撥水性を得る上で合成繊維が好ましく、特にポリエステル繊維またはナイロン繊維が好ましい。かかるポリエステル繊維を形成するポリエステルとしては、例えば、ポリエチレンテレフタレートやポリトリメチレンテレフタレート、ポリブチレンテレフタレート、ポリ乳酸、ステレオコンプレックスポリ乳酸、第３成分を共重合させたポリエステルなどが好ましく例示される。かかるポリエステルとしては、マテリアルリサイクルまたはケミカルリサイクルされたポリエステルや、特開２００９−０９１６９４号公報に記載された、バイオマスすなわち生物由来の物質を原材料として得られたモノマー成分を使用してなるポリエチレンテレフタレートであってもよい。さらには、特開２００４−２７００９７号公報や特開２００４−２１１２６８号公報に記載されているような、特定のリン化合物およびチタン化合物を含む触媒を用いて得られたポリエステルでもよい。該ポリエステル中には、艶消し剤（二酸化チタン）、微細孔形成剤、カチオン染料可染剤、着色防止剤、熱安定剤、蛍光増白剤、着色剤、吸湿剤、無機微粒子が１種または２種以上含まれていてもよい。
【００１２】
また、撥水性布帛を構成する繊維は非捲縮糸でもよいが、仮撚捲縮加工糸であると、布帛の保温性が向上し好ましい。
【００１３】
前記仮撚捲縮加工糸において、総繊度が１０〜１５０ｄｔｅｘ（より好ましくは４０〜１１０ｄｔｅｘ）であることが好ましい。また、仮撚捲縮加工糸のフィラメント数が３０本以上（より好ましくは６０〜１００００本、さらに好ましくは６０〜２００本）であることが好ましい。
【００１４】
また、仮撚捲縮加工糸の単繊維繊度としては、２．０ｄｔｅｘ以下（より好ましくは０．００１〜２．０ｄｔｅｘ）であることが好ましい。単糸繊維径が１μｍ以下の、ナノファイバーと称される超極細繊維であってもよい。仮撚捲縮加工糸の単糸繊度が２．０ｄｔｅｘより大の場合、布帛の撥水性が低下するおそれがある。
【００１５】
前記仮撚捲縮加工糸の単繊維断面形状は限定されない。例えば、丸、三角、扁平、中空など公知の断面形状でよい。
【００１６】
また、撥水性布帛を構成する繊維は撥水糸でもよい。その際、かかる撥水糸としては国際公開第２０１４／０９７９３５号公報に記載されているような、以下の撥水性ポリエステル繊維が好ましい。
【００１７】
すなわち、撥水性ポリエステル繊維としては、シリコーン系化合物もしくはフッ素系化合物、炭化水素系化合物を共重合もしくはブレンドしてなるポリエステル繊維、シリコーン系、炭化水素系、フッ素系いずれかの撥水剤を用いて撥水加工が施されたポリエステル繊維であることが好ましい。その際、共重合もしくはブレンド量としてはポリエステル重量対比５〜２５重量％であることが好ましい。また、撥水加工が施されたポリエステル繊維において、撥水剤の含有量としては、加工前のポリエステル繊維重量対比０．４重量％以上（より好ましくは０．４〜１０重量％）であることが好ましい。
【００１８】
その際、前記のフッ素系撥水剤は、パーフルオロオクタン酸およびパーフルオロオクタンスルホン酸を合計した濃度が５ｎｇ／ｇ以下（好ましくは０ｎｇ／ｇ）のフッ素系撥水剤であることが好ましい。かかるフッ素系撥水剤としては、Ｎ−メチロール基を含有しないモノマーのみから構成されたパーフルオロアルキルアクリレート共重合体や市販されているものなどが例示される。市販されているものでは、旭硝子（株）製のフッ素系撥水撥油剤であるアサヒガードＥシリーズＡＧ−Ｅ０６１、住友スリーエム（株）製のスコッチガードＰＭ３６２２、ＰＭ４９０、ＰＭ９３０などが好ましく例示される。
【００１９】
なお、前記撥水性ポリエステル繊維を製造する方法としては特に限定されず公知の方法でよい。シリコーン系化合物もしくはフッ素系化合物を共重合もしくはブレンドしてなるポリエステル繊維の製造方法としては、例えば、特開２０１０−１３８５０７号公報に記載された方法などが例示される。一方、撥水加工の方法としては、例えば、フッ素系撥水剤に必要に応じて制電剤、メラミン樹脂、触媒などを混合して得られた加工剤を、パッド法やスプレー法などによりポリエステル繊維に付与する方法が例示される。
【００２０】
ここで、ポリエステル繊維に撥水加工を施す方法としては布帛の段階で撥水加工を施すよりも繊維の段階で撥水加工を施すことが好ましい。繊維の段階で撥水加工を施した場合、布帛の段階で撥水加工を施した場合と比べて、単繊維が撥水剤で被覆されることにより、被覆総面積が大きくなり撥水性の耐久性が向上し好ましい。
【００２１】
前記撥水性布帛において、布帛組織としては特に限定されない。例えば、緯編組織（丸編組織）としては、平編、ゴム編、両面編、パール編、タック編、浮き編、片畔編、レース編、添え毛編、片側結接、ニットミス、リバーシブル天竺等が例示される。また、経編組織としては、裏挿入、シングルデンビー編、シングルアトラス編、ダブルコード編、ハーフ編、ハーフベース編、サテン編、ハーフトリコット編、裏毛編、ジャガード編等などが例示される。また、織物組織としては、平織、綾織、朱子織等の三原組織、変化組織、たて二重織、よこ二重織等の片二重組織、たてビロードなどが例示される。さらには、不織布であってもよい。もちろんこれらに限定されない。層数も単層でもよいし、２層以上の多層でもよい。なかでも凹凸組織構造であると、肌への張り付きが低減され好ましい。
【００２２】
前記撥水性布帛の製造方法としては、撥水糸を用いて製編職してもよいし、布帛に撥水加工を施してもよい。
【００２３】
その際、撥水加工としては、例えば、特許第３１３３２２７号公報や特公平４−５７８６号公報に記載された方法が好適である。すなわち、撥水剤として市販のふっ素系撥水剤（例えば、旭硝子（株）製、アサヒガードＬＳ−３１７）を使用し、必要に応じてメラミン樹脂、触媒を混合して撥水剤の濃度が３〜１５重量％程度の加工剤とし、ピックアップ率５０〜９０％程度で、該加工剤を用いて織物の表面を処理する方法である。加工剤で織物の表面を処理する方法としては、パッド法、スプレー法などが例示され、なかでも、加工剤を織物内部まで浸透させる上でパッド法が最も好ましい。なお、前記ピックアップ率とは、加工剤の織物（加工剤付与前）重量に対する重量割合（％）である。
【００２４】
さらには、常法の染色仕上げ加工、減量加工、起毛加工、紫外線遮蔽あるいは制電剤、抗菌剤、消臭剤、防虫剤、蓄光剤、再帰反射剤、マイナスイオン発生剤等の機能を付与する各種加工、バッフィング加工またはブラシ処理加工を付加適用してもよい。
【００２５】
その際、鳩羽紫色（紫）、薄蘇芳色（ピンク）、老竹色（緑）など古代の色を再現することは好ましい。
【００２６】
かくして得られた撥水性布帛において、目付けが１１０ｇ／ｍ２以下（より好ましくは５０〜９５ｇ／ｍ２）であると、軽量性に優れ好ましい。
【００２７】
本発明の湯浴み着用布帛は撥水性を有するので、体の冷え、布帛の肌への張り付き、布帛の重量増加などを抑制できる。
【００２８】
本発明の湯浴み着は前記湯浴み着用布帛を用いてなる湯浴み着である。かかる湯浴み着は、入浴、水浴、ジャグジー、プールなど湯や水に入る際に着用することができる。かかる湯浴み着は前記布帛を用いているので、湯や水から出た際、体の冷え、布帛の肌への張り付き、布帛の重量増加などを抑制できる。
【００２９】
また、かかる湯浴み着には、紐などを適宜取付けてもよい。裾部や胸部を紐で縛る仕様にすることで、入浴時や水浴時の空気によるはだけを防ぎ、かつ、湯浴み着のデザインを維持することができ好ましい。
【実施例】
【００３０】
次に本発明の実施例及び比較例を詳述するが、本発明はこれらによって限定されるものではない。なお、実施例中の各測定項目は下記の方法で測定した。
（１）布帛の目付け
ＪＩＳ  Ｌ１０９６  ６．４．２に従って測定した。
（２）撥水性
ＪＩＳ  Ｌ１０９２  スプレー法  により測定した。また、ＪＩＳ  Ｌ０２１７  １０３法に規定された洗濯を行ったものについても同様に測定した。洗濯前のものをＬ０と表し、例えば、洗濯３０回後のものをＬ３０と表す。
【００３１】
［実施例１］
丸編２８Ｇ丸編機を使用し、表糸としてポリエステル仮撚捲縮加工糸（総繊度８４ｄｔｅｘ／７２ｆｉｌ）を用い、肌側の凸部にポリエステル仮撚捲縮加工糸（総繊度８４ｄｔｅｘ／３６ｆｉｌ）を用いて図１に示す組織図の凹凸構造生地を得た。次いで、鳩羽紫色（紫）、薄蘇芳色（ピンク）、老竹色（緑）それぞれに染色仕上げ加工を行った後、撥水加工を施した。その際、撥水加工は下記の加工剤を使用し、ピックアップ率７０％で搾液し、１３０℃の温度で３分間乾燥後、１７０℃の温度で４５秒間熱処理を行った。
＜加工剤組成＞
・ふっ素系撥水剤  １０．０ｗｔ％  
（旭硝子（株）製、アサヒガードＬＳ−３１７）  
・メラミン樹脂    ０．３ｗｔ％
（住友化学（株）製、スミテックスレジンＭ−３）
・触媒            ０．３ｗｔ％
（住友化学（株）製、スミテックスアクセレレータＡＣＸ）
・水              ８９．４ｗｔ％
得られた撥水性布帛において、撥水性は、Ｌ０で４級、Ｌ３０で４級、Ｌ５０で３級であった。目付けは９８ｇ／ｍ２であった。
次いで、該撥水性布帛を用いて、裾部と胸部に紐のついた湯浴み着（紐つき）を得て使用したところ、体の冷え、布帛の肌への張り付き、布帛の重量増加などを抑制できるものであった。
【００３２】
［実施例２］
丸編２８Ｇ丸編機を使用し、ポリエステル仮撚り捲縮加工糸（総繊度８４ｄｔｅｘ／７２ｆｉｌ）を用い、図１に示す組織図の編地を得た。次いで、薄蘇芳色（ピンク）に染色仕上げ加工を行った後、実施例１と同様の撥水加工を施した。
得られた撥水性布帛において、撥水性は、Ｌ０で４級、Ｌ５で４級、Ｌ１０で４級、Ｌ２０で４級、Ｌ５０で３級、Ｌ１００で３級であった。目付けは８９ｇ／ｍ２であった。
次いで、該撥水性布帛を用いて、裾部と胸部に紐のついた湯浴み着を得て使用したところ、体の冷え、布帛の肌への張り付き、布帛の重量増加などを抑制できるものであった。
【００３３】
［実施例３］
丸編２８Ｇ丸編機を使用し、ポリエステル仮撚り捲縮加工糸（総繊度１１０ｄｔｅｘ／７２ｆｉｌ）を用い、図１に示す組織図の編地を得た。次いで、染色仕上げ加工を行った後、実施例１と同様の撥水加工を施した。
得られた撥水性布帛において、撥水性は、Ｌ０で４級、Ｌ３０で４級、Ｌ５０で３級であった。目付けは１０１ｇ／ｍ２であった。
次いで、該撥水性布帛を用いて、裾部と胸部に紐のついた湯浴み着を得て使用したところ、体の冷え、布帛の肌への張り付き、布帛の重量増加などを抑制できるものであった。
【００３４】
［実施例４］
丸編２８Ｇ丸編機を使用し、ポリエステル仮撚り捲縮加工糸（総繊度５６ｄｔｅｘ／７２ｆｉｌ）を用い、図２に示す組織図の編地を得た。次いで、染色仕上げ加工を行った後、実施例１と同様の撥水加工を施した。
得られた撥水性布帛において、撥水性は、Ｌ０で４級、Ｌ５で４級、Ｌ１０で４級、Ｌ２０で４級、Ｌ５０で３級、Ｌ１００で３級であった。目付けは１１０ｇ／ｍ２であった。
次いで、該撥水性布帛を用いて、裾部と胸部に紐のついた湯浴み着を得て使用したところ、体の冷え、布帛の肌への張り付き、布帛の重量増加などを抑制できるものであった。
【００３５】
［実施例５］
丸編２８Ｇ丸編機を使用し、撥水加工されたポリエステル仮撚捲縮加工糸（７５ｄｔｅｘ／７２ｆｉｌ）を用いて、図３に示す組織図の編地を得た。次いで、染色仕上げ加工を行った。
得られた撥水性布帛において、撥水性は、Ｌ０で４級、Ｌ３０で３級であった。目付けは７５ｇ／ｍ２であった。
次いで、該撥水性布帛を用いて、裾部と胸部に紐のついた湯浴み着を得て使用したところ、体の冷え、布帛の肌への張り付き、布帛の重量増加などを抑制できるものであった。
【産業上の利用可能性】
【００３６】
本発明によれば、入浴や水浴など湯や水に入る際に着用する湯浴み着に用いられ、撥水性を有することにより、体の冷え、布帛の肌への張り付き、布帛の重量増加などを抑制できる湯浴み着用布帛および湯浴み着が提供され、その工業的価値は極めて大である。
【図１】
2019056191.tif 000003
【図２】
2019056191.tif 000004
【図３】
2019056191.tif 000005